(57)【要約】  本発明は、親水性（メタ）アクリルモノマー及びペルハロゲン化モノマー由来の繰り返し単位を含むフッ化ビニリデンコポリマー、並びにケイ素負電極用のバインダーとしてのそれらの使用に関する。【選択図】なし【特許請求の範囲】
【請求項１】
電極形成組成物［組成物（Ｃ）］であって、
（ｉ）
ａ）フッ化ビニリデン（ＶＤＦ）モノマー由来の繰り返し単位、
ｂ）ポリマー（Ｆ）中の繰り返し単位の総モル量に対して、０．０５モル％〜２．５モル％、好ましくは０．１〜２．０モル％、より好ましくは０．２〜１．０モル％の量での、少なくとも１種の式（Ｉ）の親水性（メタ）アクリルモノマー（ＭＡ）由来の繰り返し単位：
2021504882.tif 000008
（式中、
−  互いに等しいか若しくは異なる、Ｒ１、Ｒ２及びＲ３は独立して、水素原子及びＣ１〜Ｃ３炭化水素基から選択され、
−  ＲＯＨは、水素原子であるか少なくとも１個のヒドロキシル基を含むＣ１〜Ｃ５炭化水素部分である）
、及び
ｃ）前記ポリマー（Ｆ）中の繰り返し単位の総モル量に対して、０．１モル％〜５．０モル％、好ましくは０．５〜３．０モル％の量の、少なくとも１種のペルハロゲン化モノマー（ＦＭ）由来の繰り返し単位、
を含有する直鎖半結晶性ＶＤＦコポリマー［ポリマー（Ｆ）］であって、２５℃のジメチルホルムアミド中で測定される０．２５ｌ／ｇ超、好ましくは０．３０ｌ／ｇ超、より好ましくは０．３５ｌ／ｇ超の固有粘度を有する直鎖半結晶性ＶＤＦコポリマー［ポリマー（Ｆ）］；
（ｉｉ）少なくとも１種のケイ素材料を含む粉末状電極材料；並びに
（ｉｉｉ）任意選択的な、導電性付与剤及び／又は粘度調整剤；
を含有する電極形成組成物［組成物（Ｃ）］。
【請求項２】
前記式（Ｉ）の少なくとも１種の親水性（メタ）アクリルモノマー（ＭＡ）が、アクリル酸（ＡＡ）、（メタ）アクリル酸、ヒドロキシエチル（メタ）アクリレート（ＨＥＡ）、２−ヒドロキシプロピルアクリレート（ＨＰＡ）、ヒドロキシエチルヘキシル（メタ）アクリレート、
及びそれらの混合物からなる群から選択される、請求項１に記載の組成物（Ｃ）。
【請求項３】
前記ペルハロゲン化モノマー（ＦＭ）が、クロロトリフルオロエチレン（ＣＴＦＥ）、ヘキサフルオロプロピレン（ＨＦＰ）、及びテトラフルオロエチレン（ＴＦＥ）からなる群から選択され、好ましくはＨＦＰ及びＴＦＥからなる群から選択される、請求項１に記載の組成物（Ｃ）。
【請求項４】
前記親水性（メタ）アクリルモノマー（ＭＡ）が、式（ＩＩ）：
2021504882.tif 000009
の親水性（メタ）アクリルモノマーであり、更に好ましくはこれはアクリル酸（ＡＡ）であり、前記ペルハロゲン化モノマー（ＦＭ）がＨＦＰである、請求項１〜３のいずれか１項に記載の組成物（Ｃ）。
【請求項５】
ポリマー（Ｆ）が、２５℃でジメチルホルムアミド中で測定される０．７０ｌ／ｇ未満、好ましくは０．６０ｌ／ｇ未満、より好ましくは０．５０ｌ／ｇ未満の固有粘度を有する、請求項１〜４のいずれか１項に記載の組成物（Ｃ）。
【請求項６】
前記少なくとも１種の親水性（メタ）アクリルモノマー（ＭＡ）が、ポリマー（Ｆ）の繰り返し単位の総モル数に対して０．２〜１．０モル％の量で含まれ、前記少なくとも１種のペルハロゲン化モノマー（ＦＭ）が、ポリマー（Ｆ）の繰り返し単位の総モル数に対して０．５〜３．０モル％の量で含まれる、請求項１〜５のいずれか１項に記載の組成物（Ｃ）。
【請求項７】
少なくとも１種のケイ素材料を含む前記粉末状電極材料が、炭素系材料とケイ素系化合物を含む、請求項１〜６のいずれか１項に記載の組成物（Ｃ）。
【請求項８】
前記炭素系材料が黒鉛であり、前記ケイ素系化合物が、クロロシラン、アルコキシシラン、アミノシラン、フルオロアルキルシラン、ケイ素、塩化ケイ素、炭化ケイ素、及び酸化ケイ素からなる群から選択され、好ましくはこれが酸化ケイ素及び炭化ケイ素から選択される、請求項７に記載の組成物（Ｃ）。
【請求項９】
前記少なくとも１種のケイ素材料が、前記粉末状電極材料の総重量に対して１〜３０重量％、好ましくは５〜２０重量％の範囲の量で前記粉末状電極材料中に含まれる、請求項７又は８に記載の組成物（Ｃ）。
【請求項１０】
少なくとも１種のケイ素材料を含む前記粉末状電極材料が、少なくとも１種の導電性付与剤を更に含む、請求項７〜９のいずれか１項に記載の組成物（Ｃ）。
【請求項１１】
（ｉ）少なくとも１つの表面を有する金属基材を準備すること；
（ｉｉ）請求項１〜１０のいずれか１項に記載の電極形成組成物［組成物（Ｃ）］を準備すること；
（ｉｉｉ）工程（ｉ）で準備した前記金属基材の前記少なくとも１つの表面に工程（ｉｉ）で準備した前記組成物（Ｃ）を塗布し、それにより、前記少なくとも１つの表面上に前記組成物（Ｃ）がコーティングされた金属基材を含む組立体を得ること；
（ｉｖ）工程（ｉｉｉ）で得た前記組立体を乾燥すること；
（ｖ）工程（ｉｖ）で得た前記乾燥した組立体に対して圧縮工程を行って本発明の電極（Ｅ）を得ること；
を含む、ケイ素負極［電極（Ｅ）］の製造方法。
【請求項１２】
請求項１１に記載の方法により得られるケイ素負極［電極（Ｅ）］。
【請求項１３】
−  ７５重量％〜９５重量％、好ましくは８５重量％〜９０重量％の量の黒鉛；
−  ３重量％〜２０重量％、好ましくは５重量％〜１０重量％の量の少なくとも１種のケイ素化合物；
−  ０重量％〜５重量％、好ましくは０．５重量％〜２．５重量％、より好ましくは約１重量％の量の導電性付与剤；
−  １重量％〜１５重量％、好ましくは５重量％〜１０重量％の量のポリマー（Ｆ）；
を含み、前記重量パーセントが前記電極（Ｅ）の総重量に対するものとして示されている、請求項１２に記載の電極（Ｅ）。
【請求項１４】
−  約８９重量％の量の黒鉛；
−  約５重量％の量の酸化ケイ素；
−  約１重量％の量の導電性付与剤；
−  約５重量％の量のポリマー（Ｆ）；
を含み、前記重量パーセントが前記電極（Ｅ）の総重量に対するものとして示されている、請求項１３に記載の電極（Ｅ）。
【請求項１５】
請求項１２〜１４のいずれか１項に記載のケイ素負極（Ｅ）を含む電気化学デバイス。
【請求項１６】
リチウム二次電池である、請求項１５に記載の電気化学デバイス。
【発明の詳細な説明】
【技術分野】
【０００１】
関連出願の相互参照
本出願は、２０１７年１１月２４日出願の欧州特許出願公開第１７２０３４３７．３号に基づく優先権を主張するものであり、この出願の内容全体は、あらゆる目的のため、参照によって本明細書に包含される。
【０００２】
本発明は、親水性（メタ）アクリルモノマー及びペルハロゲン化モノマー由来の繰り返し単位を含むフッ化ビニリデンコポリマー、並びにケイ素負電極用のバインダーとしてのそれらの使用に関する。
【背景技術】
【０００３】
リチウムイオン電池（ＬＩＢ）は、様々な携帯型電子デバイスにおいて利用されており、ハイブリッド電気自動車及び電気自動車の電源として追求されている。大規模用途の要件を満たすためには、エネルギー密度と電力容量が改善されたＬＩＢが望まれる。
【０００４】
最近のリチウム電池の傾向は、アノードにおけるリチウムの貯蔵を増やすことにより、それらのエネルギー容量を向上させることである。このため、ケイ素を多く含む従来の黒鉛アノードは、理論エネルギー容量がはるかに大きいため、非常に大きな関心を集めている。
【０００５】
ケイ素（Ｓｉ）は、大きい容量（室温のＬｉ３．７５Ｓｉで、３５７２ｍＡｈｇ−１の重量容量及び８３２２ｍＡｈｃｍ−３の体積容量）及び低い充放電電位（約０．４Ｖの脱リチウム化電圧）を有する。残念なことに、ケイ素は、リチウムイオン合金化中に生じる非常に大きな体積変化（＞４００％）（異方性体積膨張）の問題も抱えている。
【０００６】
体積変化は、数多くの欠点をもたらす。例えば、これは深刻な粉砕を引き起こし、Ｓｉ粒子と炭素導電剤との間の電気的接触を破壊する場合がある。また、特に高い電流密度において、不安定な固体電解質界面（ＳＥＩ）が形成され、電極の劣化及び急激な容量低下を引き起こす可能性もある。
【０００７】
上述した理由のため、ケイ素アノード用の電極配合物は、最大２０重量％のケイ素化合物を含み、残りは黒鉛である。特に、黒鉛と５重量％から２０重量％までのケイ素化合物とを含有する電極配合物が研究されている。
【０００８】
更に、特にケイ素アノードの深刻な体積変化を抑制できるバインダーを開発することが注目されてきた。電池に使用される最も一般的なバインダー（ポリ（フッ化ビニリデン）、「ＰＶＤＦ」と表される）は、弱いファンデルワールス力のみによりケイ素粒子に結合しており、粒子間の空間の大きな変化に対応できない。
【０００９】
ポリアクリル酸（ＰＡＡ）及びカルボキシメチルセルロース（ＣＭＣ）などのカルボキシ基を含むポリマーバインダーは、ＰＶＤＦよりもよく機能することが報告されているが、残念なことに、前記バインダーの性能は不十分である。
【００１０】
本発明の１つの目的は、ケイ素アノード用のバインダーとして効率的に使用できるポリマーバインダーを提供することである。
【発明の概要】
【００１１】
驚くべきことに、今回、高分子量であることを特徴とする特定のＶＤＦコポリマーが、金属基材への優れた接着性を有しており、Ｌｉ−イオン電池のケイ素電極の作製のためのバインダーとして使用された場合にサイクル性能を改善できることが見出された。
【００１２】
したがって、本発明の目的は、
（ｉ）
ａ）フッ化ビニリデン（ＶＤＦ）モノマー由来の繰り返し単位、
ｂ）ポリマー（Ｆ）中の繰り返し単位の総モル量に対して、０．０５モル％〜２．５モル％、好ましくは０．１〜２．０モル％、より好ましくは０．２〜１．０モル％の量での、少なくとも１種の式（Ｉ）の親水性（メタ）アクリルモノマー（ＭＡ）由来の繰り返し単位：
2021504882.tif 000002
（式中、
−  互いに等しいか若しくは異なる、Ｒ１、Ｒ２及びＲ３は独立して、水素原子及びＣ１〜Ｃ３炭化水素基から選択され、
−  ＲＯＨは、水素原子であるか少なくとも１個のヒドロキシル基を含むＣ１〜Ｃ５炭化水素部分である）
、及び
ｃ）前記ポリマー（Ｆ）中の繰り返し単位の総モル量に対して、０．１モル％〜５．０モル％、好ましくは０．５〜３．０モル％の量の、少なくとも１種のペルハロゲン化モノマー（ＦＭ）由来の繰り返し単位、
を含有する直鎖半結晶性ＶＤＦコポリマー［ポリマー（Ｆ）］であって、２５℃のジメチルホルムアミド中で測定される０．２５ｌ／ｇ超、好ましくは０．３０ｌ／ｇ超、より好ましくは０．３５ｌ／ｇ超の固有粘度を有する直鎖半結晶性ＶＤＦコポリマー［ポリマー（Ｆ）］；
（ｉｉ）少なくとも１種のケイ素材料を含む粉末状電極材料；並びに
（ｉｉｉ）任意選択的な、導電性付与剤及び／又は粘度調整剤；
を含有する電極形成組成物［組成物（Ｃ）］である。
【００１３】
別の目的では、本発明は、ケイ素負極［電極（Ｅ）］の製造のための電極形成組成物（Ｃ）の使用に関し、前記方法は、
（ｉ）少なくとも１つの表面を有する金属基材を準備すること；
（ｉｉ）上で定義した電極形成組成物［組成物（Ｃ）］を準備すること；
（ｉｉｉ）工程（ｉ）で準備した金属基材の少なくとも１つの表面に工程（ｉｉ）で準備した組成物（Ｃ）を塗布し、それにより、少なくとも１つの表面上に前記組成物（Ｃ）がコーティングされた金属基材を含む組立体を得ること；
（ｉｖ）工程（ｉｉｉ）で得た組立体を乾燥すること；
（ｖ）工程（ｉｖ）で得た乾燥した組立体に対して圧縮工程を行って本発明の電極（Ｅ）を得ること；
を含む。
【００１４】
更なる目的では、本発明は、本発明の方法によって得ることができるケイ素負極［電極（Ｅ）］に関する。
【００１５】
更に別の目的では、本発明は、本発明のケイ素負極（Ｅ）を含む電気化学デバイスに関する。
【発明を実施するための形態】
【００１６】
用語「半結晶性」は、ＡＳＴＭ  Ｄ３４１８に従って１０℃／ｍｉｎの加熱速度で示差走査熱量測定（ＤＳＣ）により測定した場合に１Ｊ／ｇ超、より好ましくは少なくとも８Ｊ／ｇの融解熱を有するポリマーを示すことが意図されている。本明細書で使用される用語「接着する」及び「接着」は、２つの層がそれらの接触面を介して互いに永久的に付着していることを示す。
【００１７】
本発明のバインダー組成物は、追加の接着剤を使用することなしに、金属集電体への優れた接着性を有するケイ素負極を首尾よく提供する。
【００１８】
更に、出願人は、本発明の電極が、数サイクル後のサイクル性能を改善することができ（少ない低下）、ＰＶＤＦと、ポリアクリル酸（ＰＡＡ）やカルボキシメチルセルロース（ＣＭＣ）などのカルボキシ基とを含む従来のバインダーを使用して作製された電極よりも大きいエネルギー容量を有することを見出した。
【００１９】
用語「二フッ化ビニリデン由来の単位」（一般にフッ化ビニリデン、１，１−ジフルオロエチレン、ＶＤＦとしても示される）は、式（Ｉ）：ＣＦ２＝ＣＨ２の繰り返し単位を意味することを意図する。
【００２０】
式（Ｉ）：
2021504882.tif 000003
の親水性（メタ）アクリルモノマー（ＭＡ）の非限定的な例としては、特に、
−  アクリル酸（ＡＡ）、
−  （メタ）アクリル酸、
−  ヒドロキシエチル（メタ）アクリレート（ＨＥＡ）、
−  ２−ヒドロキシプロピルアクリレート（ＨＰＡ）、
−  ヒドロキシエチルヘキシル（メタ）アクリレート、
及びそれらの混合物、
が挙げられる。
【００２１】
用語「少なくとも１種の親水性（メタ）アクリルモノマー（ＭＡ）」は、ポリマー（Ｆ）が、上述したように１種又は２種以上の親水性（メタ）アクリルモノマー（ＭＡ）由来の繰り返し単位を含み得ることを意味するものと理解される。本明細書の残りの部分においては、表現「親水性（メタ）アクリルモノマー（ＭＡ）」及び「モノマー（ＭＡ）」は、本発明の目的のためには、複数形及び単数形の両方、すなわち１種又は２種以上の両方の親水性（メタ）アクリルモノマー（ＭＡ）を指すものと理解される。
【００２２】
親水性（メタ）アクリルモノマー（ＭＡ）は好ましくは、以下の式（ＩＩ）：
2021504882.tif 000004
（式中、互いに等しいか若しくは異なる、Ｒ１、Ｒ２及びＲ３のそれぞれは独立して、水素原子であるかＣ１〜Ｃ３炭化水素基である）
を満たす。
【００２３】
更により好ましくは、親水性（メタ）アクリルモノマー（ＭＡ）は、アクリル酸（ＡＡ）である。
【００２４】
ポリマー（Ｆ）中のモノマー（ＭＡ）の繰り返し単位の量の決定は、任意の好適な方法によって実施することができる。とりわけ、酸−塩基滴定法（例えば、アクリル酸含有量の決定によく適している）、ＮＭＲ法（側鎖に脂肪族水素を含む（ＭＡ）モノマー（例えば、ＨＰＡ、ＨＥＡ）の定量に適している）、ポリマー（Ａ）の製造中に供給された全（ＭＡ）モノマー及び未反応の残留（ＭＡ）モノマーに基づく重量収支を挙げることができる。
【００２５】
用語「ペルハロゲン化モノマー（ＦＭ）」は、ハロゲン原子を含まない繰り返し単位を指すことが意図されている。
【００２６】
本明細書の残りにおいて、「ペルハロゲン化モノマー」という表現は、本発明の目的のためには、複数形及び単数形の両方で理解される、すなわち、それらが上記で定義される、１種又は２種以上のハロゲン化モノマーの両方を意味すると理解される。
【００２７】
好ましい実施形態では、ペルハロゲン化モノマーは、クロロトリフルオロエチレン（ＣＴＦＥ）、ヘキサフルオロプロピレン（ＨＦＰ）、及びテトラフルオロエチレン（ＴＦＥ）からなる群から選択される。
【００２８】
より好ましくは、ペルハロゲン化モノマーは、ＨＦＰ及びＴＦＥから選択されるペルフルオロ化モノマーである。
【００２９】
少なくとも１種のペルハロゲン化モノマー（ＦＭ）は、好ましくはＨＦＰである。
【００３０】
本発明者らは、ポリマー（Ｆ）が直鎖の半結晶性コポリマーである場合に最良の結果が得られることを見いだした。
【００３１】
用語「直鎖」は、（ＶＤＦ）モノマー、（メタ）アクリルモノマー、及びペルハロゲン化モノマー（ＦＭ）由来の繰り返し単位の実質的に直鎖の配列からでできているコポリマーを表すことが意図されており；そのためポリマー（Ｆ）は、グラフト及び／又は櫛型ポリマーとは区別される。
【００３２】
発明者らは、ポリマー（Ｆ）のポリフッ化ビニリデン主鎖中のモノマー（ＭＡ）及びモノマー（ＦＭ）の実質的にランダムな分布が、例えば熱安定性や機械的特性などのフッ化ビニリデンポリマーの他の優れた特性を損なうことなしに、得られるコポリマーの接着性及び屈曲寿命に対するモノマー（ＭＡ）及びモノマー（ＦＭ）の影響を有利に最大化することを見出した。
【００３３】
ポリマー（Ｆ）は、典型的には、例えば国際公開第２００７／００６６４５号パンフレット及び国際公開第２００７／００６６４６号パンフレットに記載の手順に従って、少なくとも１種のＶＤＦモノマーと、少なくとも１種の水素化（メタ）アクリルモノマー（ＭＡ）と、少なくとも１種のペルハロゲン化モノマー（ＦＭ）との乳化重合又は懸濁重合により得ることができる。
【００３４】
本発明の好ましい実施形態では、ポリマー（Ｆ）において、式（Ｉ）の親水性（メタ）アクリルモノマー（ＭＡ）は、ポリマー（Ｆ）の繰り返し単位の総モル数に対して０．２〜１．０モル％の量で含まれ、少なくとも１種のペルハロゲン化モノマー（ＦＭ）は、ポリマー（Ｆ）の繰り返し単位の総モル数に対して０．５〜３．０モル％の量で含まれる。
【００３５】
より好ましくは、親水性（メタ）アクリルモノマー（ＭＡ）は式（ＩＩ）の親水性（メタ）アクリルモノマーであり、更に好ましくはこれはアクリル酸（ＡＡ）であり、ペルハロゲン化モノマー（ＦＭ）はＨＦＰであり、ポリマー（Ｆ）はＶＤＦ−ＡＡ−ＨＦＰターポリマーである。
【００３６】
ポリマー（Ｆ）は、典型的には粉末の形態で供給される。
【００３７】
好ましくは、２５℃でジメチルホルムアミド中で測定されるポリマー（Ｆ）の固有粘度は、０．７０ｌ／ｇ未満、好ましくは０．６０ｌ／ｇ未満、より好ましくは０．５０ｌ／ｇ未満である。
【００３８】
本発明の好ましい実施形態では、２５℃でジメチルホルムアミド中で測定されるポリマー（Ｆ）の固有粘度は０．３５ｌ／ｇ〜０．４５ｌ／ｇである。
【００３９】
上で詳述した直鎖半結晶性ポリマー（Ｆ）は、Ｌｉ−イオン電池のケイ素電極用のバインダーとして使用することができる。
【００４０】
組成物（Ｃ）は、ポリマー（Ｆ）の溶液（ポリマー（Ｆ）のバインダー溶液）から出発して調製することができる。
【００４１】
ポリマー（Ｆ）のバインダー溶液は、ポリマー（Ｆ）を有機溶媒中に溶解することにより調製される。
【００４２】
ポリマー（Ｆ）を溶解してバインダー溶液を得るために使用される有機溶媒は、好ましくは極性のものであってよく、その例としては、Ｎ−メチル−２−ピロリドン、Ｎ，Ｎ−ジメチルホルムアミド、Ｎ，Ｎ−ジメチルアセトアミド、ジメチルスルホキシド、ヘキサメチルホスファミド、ジオキサン、テトラヒドロフラン、テトラメチル尿素、トリエチルホスフェート、及びトリメチルホスフェートを挙げることができる。本発明に用いられるフッ化ビニリデンポリマーは、従来のものより非常により大きい重合度を有することから、より大きい溶解力を有する窒素含有有機溶媒、例えば、上述の有機溶媒のうちで、Ｎ−メチル−２−ピロリドン、Ｎ，Ｎ−ジメチルホルムアミド又はＮ，Ｎ−ジメチルアセトアミドを用いることが更に好ましい。これらの有機溶媒は、単独で使用されても２種以上の混合物で使用されてもよい。
【００４３】
上で詳述したポリマー（Ｆ）のバインダー溶液を得るためには、１００重量部のこのような有機溶媒に０．１〜１０重量部、特には１〜５重量部のコポリマー（Ｆ）を溶解させることが好ましい。０．１重量部未満では、ポリマーは、溶液中に少なすぎる割合を占め、したがって、粉末状の電極材料を結合するその性能を示すことを果たせなくなりがちである。１０重量部を超えると、異常に高い溶液の粘度が得られ、その結果、電極形成組成物の調製が困難になるだけでなく、ゲル化減少の回避も問題になり得る。
【００４４】
ポリマー（Ｆ）バインダー溶液を調製するためには、コポリマー（Ｆ）を３０〜２００℃、より好ましくは４０〜１６０℃、更に好ましくは５０〜１５０℃の高温で有機溶媒に溶解することが好ましい。３０℃未満では溶解に長時間要し、均一な溶解が困難になる。
【００４５】
電極形成組成物［組成物（Ｃ）］は、少なくとも１種のケイ素材料と、任意選択の添加剤（導電性付与剤及び／又は粘度調整剤など）とを含む粉末状電極材料を上で定義したポリマー（Ｆ）のバインダー溶液中に添加して分散し、場合によっては得られた組成物を追加の溶媒を用いて希釈することにより、得ることができる。
【００４６】
少なくとも１種のケイ素材料を含む粉末状電極材料は、適切には、炭素系材料とケイ素系化合物を含む。
【００４７】
本発明では、炭素系材料は、例えば、天然又は人造の黒鉛などの黒鉛、又はカーボンブラックであってもよい。これらの材料は、単独で使用されてもよく、これらの２種以上の混合物として使用されてもよい。炭素系材料は、特には黒鉛であってもよい。
【００４８】
ケイ素系化合物は、クロロシラン、アルコキシシラン、アミノシラン、フルオロアルキルシラン、ケイ素、塩化ケイ素、炭化ケイ素、及び酸化ケイ素からなる群から選択される１種以上であってよい。より具体的には、ケイ素系化合物は、酸化ケイ素又は炭化ケイ素であってもよい。
【００４９】
少なくとも１種のケイ素系化合物は、粉末状電極材料の総重量に対して１〜３０重量％、好ましくは５〜２０重量％の範囲の量で粉末状電極材料中に含まれる。
【００５０】
特に、限定的な導電性を示すＬｉＣｏＯ２又はＬｉＦｅＰＯ４などの活物質を用いる場合、本発明の電極形成組成物の塗布及び乾燥により形成された結果として生じる複合電極層の導電性を改善するために導電性付与剤が添加され得る。その例として、カーボンブラック、黒鉛微粉末及び繊維などの炭素質材料、並びにニッケル及びアルミニウムなどの金属の微粉末及び繊維が挙げられる。
【００５１】
電極配合物中のポリマー（Ｆ）の量は、粉末状電極材料に使用される炭素系材料及びケイ素系化合物の特性に依存する。
【００５２】
本発明の電極形成組成物（Ｃ）は、ケイ素負極［電極（Ｅ）］の製造方法で使用することができ、前記方法は、
（ｉ）少なくとも１つの表面を有する金属基材を準備すること；
（ｉｉ）上で定義した電極形成組成物［組成物（Ｃ）］を準備すること；
（ｉｉｉ）工程（ｉ）で準備した金属基材の少なくとも１つの表面に工程（ｉｉ）で準備した組成物（Ｃ）を塗布し、それにより、少なくとも１つの表面上に前記組成物（Ｃ）がコーティングされた金属基材を含む組立体を得ること；
（ｉｖ）工程（ｉｉｉ）で得た組立体を乾燥すること；
（ｖ）工程（ｉｖ）で得た乾燥した組立体に対して圧縮工程を行って本発明の電極（Ｅ）を得ること；
を含む。
【００５３】
金属基材は、一般に、銅、アルミニウム、鉄、ステンレス鋼、ニッケル、チタン又は銀などの金属でできた箔、メッシュ又はネットである。
【００５４】
本発明の方法の工程（ｉｉｉ）では、組成物（Ｃ）は、典型的には、キャスティング、印刷及びロールコーティングなどの任意の好適な手順によって金属基材の少なくとも１つの表面上に塗布される。
【００５５】
任意選択的に、工程（ｉｉｉ）は、工程（ｉｖ）で準備した組立体上に、工程（ｉｉ）で準備した組成物（２）を、典型的には１回以上塗布することによって繰り返されてもよい。
【００５６】
工程（ｖ）では、工程（ｉｖ）で得られた乾燥組立体は、電極（Ｅ）の目標空隙率及び密度を達成するためにカレンダー加工プロセスなどの圧縮工程を受ける。
【００５７】
好ましくは、工程（ｉｖ）で得られた乾燥組立体は、ホットプレスされ、圧縮工程中の温度は、２５℃〜１３０℃に含まれ、好ましくは約６０℃である。
【００５８】
電極（Ｅ）の好ましい目標空隙率は、１５％〜４０％、好ましくは２５％〜３０％に含まれる。電極（Ｅ）の空隙率は、電極の測定された密度と理論密度との間の比率の１の補数として計算され、
−  測定される密度は、２４ｍｍに等しい直径と測定された厚さを持つ電極の円形部分の体積で割った質量で与えられ；
−  電極の理論密度は、電極の構成要素の密度に電極配合物の質量比を掛けた積の合計として計算される。
【００５９】
更なる例において、本発明は、本発明の方法によって得ることができるケイ素負極［電極（Ｅ）］に関する。
【００６０】
ケイ素負電極（Ｅ）は、通常、
−  ７５重量％〜９５重量％、好ましくは８５重量％〜９０重量％の量の黒鉛；
−  ３重量％〜２０重量％、好ましくは５重量％〜１０重量％の量の少なくとも１種のケイ素化合物；
−  ０重量％〜５重量％、好ましくは０．５重量％〜２．５重量％、より好ましくは約１重量％の量の導電性付与剤；
−  １重量％〜１５重量％、好ましくは５重量％〜１０重量％の量のポリマー（Ｆ）；
を含み、重量パーセントは電極（Ｅ）の総重量に対するものとして示されている。
【００６１】
好ましい一実施形態では、ケイ素負極（Ｅ）は、
−  約８９重量％の量の黒鉛；
−  約５重量％の量の酸化ケイ素；
−  約１重量％の量の導電性付与剤；
−  約５重量％の量のポリマー（Ｆ）；
を含み、重量パーセントは電極（Ｅ）の総重量に対するものとして示されている。
【００６２】
本出願人は、驚くべきことに、本発明のケイ素負極（Ｅ）が、バインダーの集電体への優れた接着、並びに従来のケイ素負極バインダーよりも優れた容量保持及び優れた容量を示すことを見出した。
【００６３】
本発明のケイ素負極（Ｅ）は、電気化学デバイスでの、特に二次電池での使用に特に好適である。
【００６４】
本発明の二次電池は、好ましくはアルカリ二次電池又はアルカリ土類二次電池である。
【００６５】
本発明の二次電池は、より好ましくはリチウムイオン二次電池である。
【００６６】
本発明による電気化学デバイスは、当業者に公知の標準的な方法によって作製することができる。
【００６７】
参照により本明細書に援用されるいずれかの特許、特許出願、及び刊行物の開示が用語を不明瞭にさせ得る程度まで本出願の記載と矛盾する場合、本記載が優先するものとする。
【００６８】
本発明が以下の実施例に関連して説明されるが、その目的は、単に例示的なものであるにすぎず、本発明の範囲を限定することを意図しない。
【実施例】
【００６９】
原料
黒鉛、Ｉｍｅｒｙｓ  Ｓ．Ａ．からＡｃｔｉｌｉｏｎ２として市販；
酸化ケイ素、ＣｈｅｍｉｃａｌｓからＣＲＺ１１３として市販；
カーボンブラック、Ｉｍｅｒｙｓ  Ｓ．Ａ．からＳＣ４５として市販；
カルボキシメチルセルロース（ＣＭＣ）、Ｎｉｐｐｏｎ  ＰａｐｅｒからＭＡＣ  ５００ＬＣとして市販；
４０重量％のＳＢＲ水性懸濁液、ＺＥＯＮ  ＣｏｒｐｏｒａｔｉｏｎからＺｅｏｎ（登録商標）ＢＭ−４８０Ｂとして市販；
ＰＡＡ水溶液（３５％ｗ／ｗ）、Ｓｉｇｍａ  Ａｌｄｒｉｃｈから市販；
ＮＭＰ、Ｓｉｇｍａ  Ａｌｄｒｉｃｈから市販；
ポリマー（Ａ）：２５℃のＤＭＦ中で０．３８ｌ／ｇの固有粘度を有するＶＤＦ−ＡＡ（０．６モル％）−ＨＦＰ（０．８モル％）ポリマー。
ポリマー（Ｂ−Ｃｏｍｐ）：２５℃のＤＭＦ中で０．３０ｌ／ｇの固有粘度を有するＶＤＦ−ＡＡ（０．９モル％）ポリマー、国際公開第２００８／１２９０４１号パンフレットに記載の通りに調製。
ポリマー（Ｃ）：２５℃のＤＭＦ中で０．３１ｌ／ｇの溶融粘度を有するＶＤＦ−ＡＡ（０．７モル％）−ＨＦＰ（２．３モル％）ポリマー。
ポリマー（Ｄ−Ｃｏｍｐ）：２５℃のＤＭＦ中で０．３８ｌ／ｇの溶融粘度を有するＶＤＦ−ＡＡ（０．６モル％）ポリマー、国際公開第２００８／１２９０４１号パンフレットに記載の通りに調製。
【００７０】
ポリマー（Ａ）の調製：
２５０ｒｐｍの速度で作動するインペラーを備えた８０リットルの反応器に、順に、２４．５Ｋｇの脱塩水及び０．６ｇ／ｋｇＭｎＴのヒドロキシエチルセルロース誘導体（懸濁剤、ＡｋｚｏＮｏｂｅｌからＢｅｒｍｏｃｏｌｌ（登録商標）Ｅ  ２３０ＦＱとして市販）を入れた。ここでのｇ／ＭｎＴは、重合中に導入されたコモノマー（ＨＦＰ、ＡＡ、及びＶＤＦ）の合計量の１Ｋｇ当たりの生成物のグラムを意味する。
【００７１】
反応器を一連の真空（３０ｍｍＨｇ）でパージし、２０℃で窒素をパージした。その後、イソドデカン中のｔ−アミル−ペルピバレートの７５重量％溶液（開始剤、Ａｒｋｅｍａから市販）２．６５ｇ／ｋｇＭｎＴを添加した。撹拌速度を３００ｒｐｍに上げた。最後に、８．５ｇのアクリル酸（ＡＡ）と０．８５Ｋｇのヘキサフルオロプロピレン（ＨＦＰ）を反応器に導入し、続いて２４．５Ｋｇのフッ化ビニリデン（ＶＤＦ）を導入した。
【００７２】
反応器を５０℃の設定点温度まで徐々に加熱し、圧力を１２０ｂａｒに固定した。水溶液で希釈した２０４ｇのＡＡ（ＡＡ濃度１２．５ｇ／水１Ｋｇ）を供給することにより、圧力を１２０ｂａｒに一定に維持した。この供給後、それ以上の水溶液を入れなかったところ、圧力は低下し始めた。次いで、大気圧に達するまで反応器を脱気することによって重合を止めた。概してコモノマーの約７４％〜８５％の変換が得られた。次いで、そのように得られたポリマーを回収し、脱塩水で洗浄し、６５℃でオーブン乾燥した。
【００７３】
ポリマー（Ｃ）の調製：
２５０ｒｐｍの速度で作動するインペラーを備えた８０リットルの反応器に、順に、５０．４Ｋｇの脱塩水及び０．６ｇ／ｋｇＭｎＴのヒドロキシエチルセルロース誘導体（懸濁剤、ＡｋｚｏＮｏｂｅｌからＢｅｒｍｏｃｏｌｌ（登録商標）Ｅ  ２３０ＦＱとして市販）を入れた。ここでのｇ／ＭｎＴは、重合中に導入されたコモノマー（ＨＦＰ、ＡＡ、及びＶＤＦ）の合計量１Ｋｇ当たりの生成物のグラムを意味する。
【００７４】
反応器を一連の真空（３０ｍｍＨｇ）でパージし、２０℃で窒素をパージした。その後、イソドデカン中のｔ−アミル−ペルピバレートの７５重量％溶液（開始剤、Ａｒｋｅｍａから市販）３．０ｇ／ｋｇＭｎＴを添加した。撹拌速度を３００ｒｐｍに上げた。最後に、２１．６ｇのアクリル酸（ＡＡ）と２．５Ｋｇのヘキサフルオロプロピレン（ＨＦＰ）を反応器に導入し、続いて２２．７Ｋｇのフッ化ビニリデン（ＶＤＦ）を導入した。
【００７５】
反応器を５２℃の設定点温度まで徐々に加熱し、圧力を１２０ｂａｒに固定した。水溶液で希釈した２３４ｇのＡＡ（ＡＡ濃度１４ｇ／水１Ｋｇ）を供給することにより、圧力を１２０ｂａｒに一定に維持した。この供給後、それ以上の水溶液を入れなかったところ、圧力は低下し始めた。次いで、大気圧に達するまで反応器を脱気することによって重合を止めた。概してコモノマーの約７４％〜８５％の変換が得られた。次いで、そのように得られたポリマーを回収し、脱塩水で洗浄し、６５℃でオーブン乾燥させた。
【００７６】
ポリマー（Ｆ）の固有粘度の測定
実施例のポリマーの固有粘度（η）［ｌ／ｇ］は、Ｕｂｂｅｌｈｏｄｅ粘度計を用い、ポリマー（Ｆ）を約０．２ｇ／ｄｌの濃度でＮ，Ｎ−ジメチルホルムアミドに溶解させることによって得られた溶液の、２５℃での滴下時間に基づいて、以下の式：
2021504882.tif 000005
（式中、ｃは、ポリマー濃度［ｇ／ｄｌ］であり、ηｒは、相対粘度、すなわち、試料溶液の滴下時間と、溶媒の滴下時間との間の比であり、ηｓｐは、比粘度、すなわち、ηｒ−１であり、Γは、ポリマー（ＶＤＦ）については３に相当する実験因子である）
を用いて測定した。
【００７７】
負極の製造のための基本手順
負極は、以下の装置を使用して以下に詳述する成分を混合することにより調製した：
−  メカニカルミキサー：フラットＰＴＦＥ軽量分散インペラー（優れた混合分散状態のため）を備えたＤｉｓｐｅｒｍａｔ（登録商標）シリーズのプラネタリーミキサー（Ｓｐｅｅｄｍｉｘｅｒ）及びメカニカルミキサー、
−  フィルムコーター／ドクターブレード：Ｅｌｃｏｍｅｔｅｒ  ４３４０モーター式／自動フィルムアプリケーター、
−  真空オーブン：真空乾燥オーブン−真空を備えたＢＩＮＤＥＲ  ＡＰＴラインＶＤ５３、
−  ロールプレス：最高１００℃のＰｒｅｃｉｓｉｏｎ  ４”熱間ロールプレス／カレンダー。
【００７８】
実施例１：本発明による負極
ＮＭＰ中のポリマー（Ａ）の６重量％溶液１６．６７ｇ、ＮＭＰ４．３３ｇ、黒鉛１７．８６ｇ、酸化ケイ素０．９４ｇ、及びカーボンブラック０．２ｇを混合することにより、ＮＭＰ組成物を調製した。混合物をプラネタリーミキサーで１０分間穏やかに撹拌することにより均質化し、次いで２時間穏やかに撹拌することにより再度混合することで電極形成組成物（Ｃ１）を得た。このようにして得た電極形成組成物（Ｃ１）をドクターブレードを用いて厚さ２０μｍの銅箔上にキャストし、そのようにして得たコーティング層を、約６０分で８０℃から１３０℃までの昇温でオーブン中で乾燥させることにより、負極を得た。乾燥されたコーティング層の厚さは約９０μｍであった。次いで、電極をロールプレスで９０℃でホットプレスすることで、目標の空隙率（３０％）を得た。このようにして得た負極（電極（Ｅ１））は以下の組成を有していた：８９．３重量％の黒鉛、５重量％のポリマー（Ａ）、４．７重量％の酸化ケイ素、及び１重量％のカーボンブラック。
【００７９】
実施例２：比較の負極
ＮＭＰ中のポリマー（Ｂ−Ｃｏｍｐ）の６重量％溶液１６．６７ｇ、ＮＭＰ４．３３ｇ、黒鉛１７．８６ｇ、酸化ケイ素０．９４ｇ、及びカーボンブラック０．２ｇを混合することにより、ＮＭＰ組成物を調製した。混合物をプラネタリーミキサーで１０分間穏やかに撹拌することにより均質化し、次いで２時間穏やかに撹拌することにより再度混合することで電極形成組成物（Ｃ２−Ｃｏｍｐ）を得た。このようにして得た電極形成組成物（Ｃ２−Ｃｏｍｐ）をドクターブレードを用いて厚さ２０μｍの銅箔上にキャストし、そのようにして得たコーティング層を、約６０分で８０℃から１３０℃までの昇温でオーブン中で乾燥させることにより、負極を得た。乾燥されたコーティング層の厚さは約９０μｍであった。次いで、電極をロールプレスで９０℃でホットプレスすることで、目標の空隙率（３０％）を得た。このようにして得た負極（電極（Ｅ２−Ｃｏｍｐ））は以下の組成を有していた：８９．３重量％の黒鉛、５重量％のポリマー（Ｂ−Ｃｏｍｐ）、４．７重量％の酸化ケイ素、及び１重量％のカーボンブラック。
【００８０】
実施例３：本発明による負極
ＮＭＰ中のポリマー（Ｃ）の６重量％溶液１６．６７ｇ、ＮＭＰ４．３３ｇ、黒鉛１７．８６ｇ、酸化ケイ素０．９４ｇ、及びカーボンブラック０．２ｇを混合することにより、ＮＭＰ組成物を調製した。混合物をプラネタリーミキサーで１０分間穏やかに撹拌することにより均質化し、次いで２時間穏やかに撹拌することにより再度混合することで電極形成組成物（Ｃ３）を得た。このようにして得た電極形成組成物（Ｃ３）をドクターブレードを用いて厚さ２０μｍの銅箔上にキャストし、そのようにして得たコーティング層を、約６０分で８０℃から１３０℃までの昇温でオーブン中で乾燥させることにより、負極を得た。乾燥されたコーティング層の厚さは約９０μｍであった。次いで、電極をロールプレスで９０℃でホットプレスすることで、目標の空隙率（３０％）を得た。このようにして得た負極（電極（Ｅ３））は以下の組成を有していた：８９．３重量％の黒鉛、５重量％のポリマー（Ｃ）、４．７重量％の酸化ケイ素、及び１重量％のカーボンブラック。
【００８１】
実施例４：比較の負極
ＮＭＰ中のポリマー（Ｄ−Ｃｏｍｐ）の６重量％溶液１６．６７ｇ、ＮＭＰ４．３３ｇ、黒鉛１７．８６ｇ、酸化ケイ素０．９４ｇ、及びカーボンブラック０．２ｇを混合することにより、ＮＭＰ組成物を調製した。混合物をプラネタリーミキサーで１０分間穏やかに撹拌することにより均質化し、次いで２時間穏やかに撹拌することにより再度混合することで電極形成組成物（Ｃ４−Ｃｏｍｐ）を得た。このようにして得た電極形成組成物（Ｃ４−Ｃｏｍｐ）をドクターブレードを用いて厚さ２０μｍの銅箔上にキャストし、そのようにして得たコーティング層を、約６０分で８０℃から１３０℃までの昇温でオーブン中で乾燥させることにより、負極を得た。乾燥されたコーティング層の厚さは約９０μｍであった。次いで、電極をロールプレスで９０℃でホットプレスすることで、目標の空隙率（３０％）を得た。このようにして得た負極（電極（Ｅ４−Ｃｏｍｐ））は以下の組成を有していた：８９．３重量％の黒鉛、５重量％のポリマー（Ｄ−Ｃｏｍｐ）、４．７重量％の酸化ケイ素、及び１重量％のカーボンブラック。
【００８２】
実施例５：比較の負極（ＳＢＲ／ＣＭＣ）
２重量％のＣＭＣ水溶液２９．０５ｇ、脱イオン水４．７６ｇ、黒鉛３１．２５ｇ、酸化ケイ素１．６５ｇ、及びカーボンブラック０．３５ｇを混合することにより、水性組成物を調製した。混合物を穏やかに撹拌することにより均質化した。１時間混合した後、２．９４ｇのＳＢＲ懸濁液を組成物に添加し、低撹拌で１時間再度混合することで、電極形成組成物（Ｃ５−Ｃｏｍｐ）を得た。このようにして得た電極形成組成物（Ｃ５−Ｃｏｍｐ）をドクターブレードを用いて厚さ２０μｍの銅箔上にキャストし、そのようにして得たコーティング層を、６０℃で約６０分間オーブン中で乾燥させることにより、負極を得た。乾燥されたコーティング層の厚さは約９０μｍであった。次いで、電極をロールプレスで６０℃でホットプレスすることで、目標の空隙率（３０％）を得た。このようにして得た負極（電極（Ｅ５−Ｃｏｍｐ））は以下の組成を有していた：８９．３重量％の黒鉛、１．６６重量％のＣＭＣ、３．３３重量％のＳＢＲ、４．７重量％の酸化ケイ素、及び１重量％のカーボンブラック。
【００８３】
実施例６：比較の負極（ＰＡＡ）
ＰＡＡ水溶液（３５％ｗ／ｗ）５．７１ｇ、脱イオン水３６．３ｇ、黒鉛３５．７２ｇ、酸化ケイ素１．８８ｇ、及びカーボンブラック０．４ｇを混合することにより、水性組成物を調製した。混合物を１０分間プラネタリーミキサーで穏やかに撹拌することにより均質化し、次いで２時間穏やかに撹拌することにより再度混合することで、電極形成組成物（Ｃ６−Ｃｏｍｐ）を得た。このようにして得た電極形成組成物（Ｃ６−Ｃｏｍｐ）をドクターブレードを用いて厚さ２０μｍの銅箔上にキャストし、そのようにして得たコーティング層を、６０℃の温度で約６０分間オーブン中で乾燥させることにより、負極を得た。乾燥されたコーティング層の厚さは約９０μｍであった。次いで、電極をロールプレスで６０℃でホットプレスすることで、目標の空隙率（３０％）を得た。このようにして得た負極（電極（Ｅ６−Ｃｏｍｐ））は以下の組成を有していた：８９．３重量％の黒鉛、５重量％のＰＡＡ、４．７重量％の酸化ケイ素、及び１重量％のカーボンブラック。
【００８４】
負極の接着特性の測定
金属箔上の電極組成物コーティングの接着性を評価するために、電極（Ｅ１）、電極（Ｅ２−Ｃｏｍｐ）、電極（Ｅ３）、電極（Ｅ４−Ｃｏｍｐ）、電極（Ｅ５−Ｃｏｍｐ）、及び電極（Ｅ６−Ｃｏｍｐ）について、規格ＡＳＴＭ  Ｄ９０３に従って、２０℃で３００ｍｍ／ｍｉｎの速度で剥離試験を行った。
【００８５】
結果を表１に示す。
【００８６】
2021504882.tif 000006
【００８７】
結果は、本発明による電極（Ｅ１）が、電極（Ｅ２−Ｃｏｍｐ）、（Ｅ４−Ｃｏｍｐ）、（Ｅ５−Ｃｏｍｐ）、及び（Ｅ６−Ｃｏｍｐ）の接着力と比較して、銅集電体への接着力の極めて優れた値を有することを示している。
【００８８】
電池の製造
活物質としてコバルト酸リチウムを使用した正極（ＬＣＯ、ＭＴＩから市販、ＬＣＯ９５．７重量％、ＰＶＤＦバインダー２重量％、及び炭素２．３重量％の組成を有する）をカソードとして使用した。正極の容量は１．８ｍＡｈ／ｃｍ２である。実施例１〜６で負極としてそれぞれ得た負極（Ｅ１）又は電極（Ｅ２−Ｃｏｍｐ）又は電極（Ｅ３）又は電極（Ｅ４−Ｃｏｍｐ）又は電極（Ｅ５−Ｃｏｍｐ）又は電極（Ｅ６−Ｃｏｍｐ）と、上述した正極の小さなディスクを打ち抜くことにより、Ａｒガス雰囲気下のグローブボックス中でフルコインセル（ＣＲ２０３２）を作製した。コインセルの作製に使用した電解質は、ＢＡＳＦからＬＰ３０として市販されている、添加剤としての２重量％のＶＣと１０重量％のＦ１ＥＣとを含むＥＣ：ＤＭＣ＝１：１（重量％）の二元溶媒中の標準の１ＭのＬｉＰＦ６であった。ポリエチレンセパレータ（Ｔｏｎｅｎ  Ｃｈｅｍｉｃａｌ  Ｃｏｒｐｏｒａｔｉｏｎより市販）は入手したままの状態で使用した。
【００８９】
低い電流レートでの最初の充電及び放電サイクル後に、セルを、サイクルを通じての容量低下を示すために０．２Ｃの定電流レートで定電流サイクルさせた。結果を表２に示す。
【００９０】
2021504882.tif 000007
【００９１】
比較電極（Ｅ２−Ｃｏｍｐ）、（Ｅ４−Ｃｏｍｐ）、（Ｅ５−Ｃｏｍｐ）、及び（Ｅ６−Ｃｏｍｐ）を含むものと比較して、特に電極（Ｅ１）及び（Ｅ３）によって具体化されるような本発明の負極を含むコインセルで大きい高い容量が維持されることが見出された。
【００９２】
いかなる理論にも束縛されることを望むものではないが、本発明者らは、一定量の少なくとも１種の親水性（メタ）アクリルモノマー（ＭＡ）と少なくとも１種のペルハロゲン化モノマー（ＦＭ）の存在の組み合わせにおけるより大きい固有粘度が、ＰＶＤＦバインダーを含む電極の改善された容量に貢献すると考えている。
【００９３】
上述の事項から、本発明のポリマー（Ｆ）及びそれから作製されるあらゆる電極は、改善された性能を有する二次電池で使用するためのケイ素負極用のバインダーの調製における使用に特に適していることが判明した。
【国際調査報告】
2021504882.tif 000010
2021504882.tif 000011
2021504882.tif 000012